(57)【特許請求の範囲】
【請求項１】
電磁放射を生成する少なくとも１つの活性層（２）を含んでいる半導体層列（３）と、接続領域（４）および前記接続領域（４）の隣に間隔をおいて配置されておりかつ前記接続領域（４）と電気的に接続されている電流注入領域（５）を含んでいる電気的なコンタクト層（７）と
を備えている
放射放出半導体チップ（１）において、
前記接続領域（４）はボンディングパッドであり、前記電流注入領域（５）はフレーム状に前記接続領域（４）を取り囲むように構成されており、
前記接続領域（４）と前記活性層（２）との間に部分絶縁性の明るさ調整設定層（６）が配置されており、前記明るさ調整設定層（６）は少なくとも１つの電気的に絶縁性の電流阻止領域（６２）と少なくとも１つの導電性の電流通過領域（６１）とを含んでおり、
前記電流阻止領域（６２）は前記電流通過領域（６１）を取り囲んでおり、
前記電流通過領域（６１）を介して前記接続領域（４）は前記半導体層列（３）と電気的に接続されていて、前記半導体チップ（１）の作動中、前記半導体チップ（１）で生成される電磁放射の一部が前記接続領域（４）の下方で生成されかつ前記接続領域（４）によって吸収されるようになっている
ことを特徴とする放射放出半導体チップ。
【請求項２】
前記半導体チップ（１）の作動電流が前以て決められている目標領域内の前記半導体チップ（１）の放射放出を生じさせる量だけ前記接続領域（４）の下方に注入され、前記半導体チップ（１）で生成される放射が前記接続領域（４）において相応に吸収されるように、前記電流通過領域（６１）の大きさおよび位置が選択されている、請求項１記載の放射放出半導体チップ。
【請求項３】
前記電流阻止領域（６２）は、窒化シリコンを含んでいる、請求項１記載の放射放出半導体チップ。
【請求項４】
前記電流阻止領域（６２）は、前記半導体層列（３）に被着されている、切り欠きを有する電気的に絶縁性の層を含んでおり、前記接続領域（４）は、前記切り欠き内で前記半導体層列（３）に被着されている、請求項１記載の放射放出半導体チップ。
【請求項５】
前記電流阻止領域（６２）は、前記活性層（２）と前記接続領域（４）との間に配置されている、前記半導体層列（３）の電気的に絶縁性の領域である、請求項１記載の放射放出半導体チップ。
【請求項６】
前記電流阻止領域（６２）は、前記半導体層列（３）のプロトン植え込み領域である、請求項５記載の放射放出半導体チップ。
【請求項７】
前記電流通過領域（６１）は、前記電流阻止領域（６２）より僅かなプロトン濃度を有する前記半導体層列（３）の領域である、請求項６記載の放射放出半導体チップ。
【請求項８】
前記半導体層列（３）における横方向の導電性は、前記半導体チップ（１）の作動中、前記接続領域（４）の下方において前記半導体層列（３）に注入される電流が実質的に前記接続領域（４）の下方の領域に制限された状態に留まる程度に僅かである、請求項１記載の放射放出半導体チップ。
【請求項９】
前記半導体層列（３）はＩｎＧａＡｌＰをベースとしている、請求項１記載の放射放出半導体チップ。
【請求項１０】
前記電流注入領域（５）と前記半導体層列（３）との間に少なくとも部分的に電気的に絶縁性の層（９）が配置されている、請求項１記載の放射放出半導体チップ。
【請求項１１】
前記接続領域（４）と前記電流注入領域（５）との間の、前記半導体層列（３）の表側の放射出力結合面（１０）に、前記半導体層列（３）で生成される放射の一部を意図的に吸収する吸収性の明るさ調整設定層（１２）が被着されている、ことを特徴とする請求項１記載の放射放出半導体チップ。
【請求項１２】
電磁放射を生成する少なくとも１つの活性層（２）を含んでいる半導体層列（３）と、接続領域（４）および前記接続領域（４）の隣に間隔をおいて配置されておりかつ前記接続領域（４）と電気的に接続されている電流注入領域（５）を含んでいる電気的なコンタクト層（７）とを備えている、放射放出半導体チップの作製方法において、
活性層（２）を有する半導体層列（３）を基板に作製するステップと、
前記半導体層列（３）の放射放出特性を測定するステップと、
該測定された放射放出特性に基づいて、部分絶縁性の明るさ調整設定層（６）の適当なジオメトリを割り出すステップと、
前記部分絶縁性の明るさ調整設定層（６）を実現するステップと、
接続領域（４）および電流注入領域（５）を有するコンタクト層（７）を被着するステップと
を有している
ことを特徴とする半導体チップの作製方法。
【請求項１３】
前記部分絶縁性の明るさ調整設定層（６）は少なくとも１つの電気的に絶縁性の電流阻止領域（６２）と少なくとも１つの導電性の電流通過領域（６１）とを有しており、前記電流通過領域（６１）を介して前記接続領域（４）が前記半導体層列（３）と電気的に接続されていて、前記半導体チップ（１）の作動中、前記半導体チップ（１）で生成される電磁放射の一部が前記接続領域（４）の下方に生成されかつ前記接続領域（４）によって吸収されるようにする、請求項１２記載の半導体チップの作製方法。
【請求項１４】
前記電流阻止領域（６２）は、前記半導体層列（３）に被着される、切り欠きを備えている電気的に絶縁性の層を有しており、前記接続領域（４）は、前記切り欠き内で前記半導体層列（３）に被着されている、請求項１３記載の半導体チップの作製方法。
【請求項１５】
前記半導体層列（３）の測定後および前記電流通過領域（６１）に対する前記切り欠きを有する前記電流阻止領域（６２）としての電気的に絶縁性の層の実現後に、前記コンタクト層（７）を被着しかつその際に前記切り欠きにコンタクト層材料を少なくとも部分的に充填する、請求項１４記載の半導体チップの作製方法。
【請求項１６】
前記電流阻止領域（６２）は、前記活性層（２）と前記接続領域（４）との間に配置されている、前記半導体層列（３）の電気的に絶縁性の領域である、請求項１３記載の半導体チップの作製方法。
【請求項１７】
前記電流通過領域（６１）および前記電流阻止領域（６２）を、前記半導体層列（３）の表面近傍の領域の異なっているドーピングによって生成する、請求項１６記載の半導体チップの作製方法。
【発明の詳細な説明】
【技術分野】
【０００１】
本発明は、電磁放射を生成する少なくとも１つの活性層を含んでいる半導体層列と、接続領域および該接続領域の外部に配置されておりかつ該接続領域と電気的に接続されている電流注入領域を含んでいる電気的なコンタクト層とを備えている放射放出半導体チップに関する。本発明は更に、この種の半導体チップの作製方法に関する。本発明はまた、この種の放射放出半導体チップの明るさを調整設定するための方法に関する。
【背景技術】
【０００２】
本特許出願は、２００３年６月３０日のドイツ連邦共和国特許出願ＤＥ１０３２９３９８．１および６月３０日のＤＥ１０３２９３６５．５の優先権に基づくものであり、これら特許出願の開示内容はすべてこれを以て本特許出願に参照されて明示的に組み込まれるものとする。
【０００３】
半導体チップの半導体層、例えば放射を放出するおよび放射を受け取る半導体チップの放射生成層構造は、有機金属気相成長法（Metal Organic Vapor Phase Epitaxy＝ＭＯＶＰＥ）、分子線エピタキシャル成長（Molecular Beam Epitaxy＝ＭＢＥ）、液相エピタキシャル成長（Liquid Phase epitaxy＝ＬＰＥ）等のような多数の種々のエピタキシャル成長法によって定められるようにすることができる。択一的にまたは補充的に、この種の層構造は少なくとも部分的に、ドープ剤の内向拡散によって定められるようにすることができる。
【０００４】
エピタキシャルプロセスもドーピングプロセスもある程度の製造変動にさらされている。発光する半導体チップの場合、このような製造変動のために、規定上は同形式の半導体チップの明るさもしくは輝度が作動中変動することがしばしばある。種々異なっているエピタキシープロセス経過において作製されるウェハも、１つのプロセス経過において同時に作製される種々異なっているウェハも製造変動にさらされており、その際１つのプロセス経過において作製されるウェハ内の変動は比較的僅かである。
【発明の概要】
【発明が解決しようとする課題】
【０００５】
本発明の課題は、放射放出が作製期間中に目標領域に調整設定可能である半導体チップ構造を提供することである。課題は更に、この形式の半導体チップの作製方法を実現できるようにすることである。
【課題を解決するための手段】
【０００６】
この課題は請求項１または請求項１５の構成要件に記載の構成を有する半導体チップによってないし請求項２６，２８または３４の構成要件に記載の構成を有する方法によって解決される。
【０００７】
本発明の半導体チップ構造により有利にも、同形式にエピタキシャル成長された半導体層列によって、例えば用途に依存した目的を持って種々異なっている明るさを揺する半導体チップを作製することが可能になる。その結果有利にも、種々異なっている明るさを有する半導体チップの作製のために種々異なっているエピタキシープロセスを使用することが全く必要でなくなる。その結果、エピタキシー装置は有利も、プロセスシーケンスを変えないまま作動させることができる場合がますます増え、このために全体としてエピタキシープロセスが安定してくることになる。
【０００８】
半導体チップおよび該半導体チップの作製方法の有利な実施形態および発展形態は従属請求項に示されている。
【０００９】
本発明の第１実施例の半導体チップは、電磁放射を生成する少なくとも１つの活性層を含んでいる半導体層列を含んでおり、該半導体層列の上に導電性のコンタクト層が被着されており、コンタクト層は接続領域と、それとは空間的に離れて、電流注入領域とを含んでいる。接続領域と電流注入領域との間および／または接続領域から見て電流注入領域の外側に、半導体層列の表側の放射出力結合面に、半導体層列に生成される放射の一部を意図的に吸収する吸収性の明るさ調整設定層が被着されている。
【００１０】
本発明の有利な形態では、吸収性の明るさ調整設定層はチタンおよび／または白金を有している。チタンによって薄い層において既に、均質でかつ申し分なく調整設定可能である明るさの低減を実現することができる。半導体チップの吸収されるべき放射がどの波長領域にあるかに応じて、吸収性の明るさ調整設定層に対して別の材料も、殊に金属または合金を使用することができる。有利には例えば殊に、金、ＡｕＧｅ、ＡｕＢｅ、ＡｕＺｎおよびＴｉＷ（Ｎ）である。吸収性の明るさ調整設定層は、半導体テクノロジーにおいて確立されている、ＰＶＤまたはＣＶＤ法のようなメソッド、例えばスパッタリングまたは蒸着を用いて被着されるようにすることができる。
【００１１】
本発明の更に有利な形態において、吸収性の明るさ調整設定層の厚さは２ｎｍと３０ｎｍとの間、有利には２ｎｍと１０ｎｍとの間にある。それは、半導体チップの明るさが前以て決められている目標領域内にあるようにする程度の量の放射が明るさ調整設定層によって吸収されるように選択されている。
【００１２】
本発明の別の有利な形態において、接続領域と活性層との間に、少なくとも１つの電気的に絶縁性の電流阻止領域と少なくとも１つの導電性の電流通過領域とを含んでいる部分絶縁性の明るさ調整設定層が配置されている。電流通過領域は接続領域および半導体層列を相互に導電接続して、半導体チップの作動中、電流が接続領域の下方で半導体層列に注入されるようにする。チップに生成される電磁放射の一部が接続領域の下方で生成されかつ該接続領域によって吸収される。
【００１３】
本発明の第２の実施例の半導体チップは、電磁放射を生成する少なくとも１つの活性層を含んでいる半導体層列を含んでおり、該半導体層列の上に導電性のコンタクト層が被着されており、該コンタクト層は接続領域およびそれとは空間的に離れて、電流注入領域を含んでいる。接続領域と活性層との間に部分絶縁性の明るさ調整設定層が配置されており、該明るさ調整設定層は少なくとも１つの電気的に絶縁性の電流阻止領域と少なくとも１つの導電性の電流通過領域とを含んでいる。電流通過領域は接続領域および半導体層列を相互に電気的に接続して、半導体チップの作動中電流が接続領域の下方で半導体層列に注入されるようにする。チップに生成される電磁放射の一部が接続領域の下方で生成されかつ該接続領域によって吸収される。
【００１４】
本発明の別の有利な形態において、電流注入領域は接続領域の外側にまたは接続領域の隣に間隔をおいて配置されている。
【００１５】
本発明の有利な形態において、接続領域と電流注入領域との間および／または接続領域から見て電流注入領域の外側において、半導体層列の表側の放射出力結合面に、半導体層列に生成される放射の一部を意図的に吸収する吸収性の明るさ調整設定層が被着されている。
【００１６】
ここで、例えば部分絶縁性のまたは吸収性の明るさ調整設定層が接続領域と活性層との間に配置されている という表現によっていわんとしていることはまさに、活性層から見て明るさ調整設定層および接続領域は少なくとも部分的にオーバラップしているということである。例えばこれらは、接続領域が明るさ調整設定層を完全に被覆しているようにオーバラップしている。
【００１７】
１つまたは複数の明るさ調整設定層、例えば吸収性のおよび／または部分絶縁性の明るさ調整設定層により、その都度それ自体だけでまたは組み合わせにおいて、例えばエピタキシーおよび／またはドーピングプロセスにおける変動に基づいてまたは種々異なっているプロセス実行間の変動に基づいて生じる可能性があるような種々異なった明るさを有するウェハからも、明るさが比較的確実に前以て決められている目標明るさ領域内にある半導体チップを作製することができることになる。この目的のために例えば、吸収性の明るさ調整設定層の厚さ、面積および放射透過性が調整設定されて、チップの大きすぎる明るさを招来する可能性がある放射が吸収性の明るさ調整設定層によって吸収される。
【００１８】
本発明の好適な形態において、例えば吸収性のまたは部分絶縁性の明るさ調整設定層に少なくとも部分的に、不活性層が被着されている。これは有利にも、明るさ調整設定層を例えば酸化および機械的な損傷から保護するものである。例えば、不活性層は窒化シリコン層である。有利には、不活性層は少なくとも部分的に、吸収性の明るさ調整設定層上に被着されている。
【００１９】
本発明の半導体チップは有利にも、エピタキシーおよび／またはドーピングプロセスにおける変動にも拘わらず、半導体チップの作動中、目標明るさ領域内にある明るさが実現されるように作製することができるのである。
【００２０】
更に、本発明の半導体チップ構造により有利にも、同形式にエピタキシャル成長された半導体層列によって、例えば用途に応じて意図的に種々異なっている明るさを有する半導体チップを作製することが可能になる。その結果有利にも、種々異なってる明るさを有する半導体チップの作製のために、種々異なっているエピタキシ-プロセスを使用する必要が全くなくなる。
【００２１】
その結果エピタキシャル装置は有利にも、プロセスシーケンスを変えないまま作動させることができる場合がますます増え、このために全体としてエピタキシャルプロセスが安定してくることになる。
【００２２】
本発明のチップススラクチャおよび方法を使用して、１つまたは複数のプロセス実行において明るさの統一のとれたチップ製造ロットを実現するために、完成したチップの目標明るさ領域に比べて大きい明るさを有する半導体層列を製造し、かつチップの明るさを、吸収性のおよび／または部分絶縁性の明るさ調整設定層のような明るさ調整設定層を用いて、本発明により調整設定する、すなわち暗くすると特別好適である。
【００２３】
接続領域および半導体層列は電流通過領域を介して相互に接続されていて、半導体チップの作動中、電流が接続領域の下方で活性層に注入されるようにする。すなわち、接続領域の下方に生成される光の影を接続領域と活性帯域との間の電気的に絶縁性のバリヤ層を用いて電流注入を妨げることにより回避するという狙いとは異なって、意図的に電流が接続領域の下方で活性層に注入される。
【００２４】
特別有利には、電流通過領域の大きさおよび位置は次のように調整設定される：半導体チップの放射放出が前以て決められている目標領域内にあるようにする程度の半導体チップの作動電流が接続領域の下方に注入されかつ結果的に、半導体チップに生成される、接続領域における放射が相応に吸収されるようにである。
【００２５】
電流通過領域を用いて、意図的に電磁放射が半導体チップに生成され、この放射は半導体チップから出力結合されず、コンタクト層に吸収される。この経路を介して例えば、固定的に前以て決められている作動電流において所望される目標領域の上方にある明るさを半導体層列が有している半導体チップにおいて、固定的に前以て決められている作動電流の一部を接続領域の下方に注入しかつそこに生成される放射の少なくとも一部が接続領域によって吸収されるようにすることによってチップの明るさを低減することができる。電流通過領域の大きさおよび位置の調整設定によって、半導体チップに生成されるがここから出力結合されない放射の量（割合）を調整設定することができる。比較的僅かな明るさを有する半導体層列の場合、例えば、複数のチップにおいて、同じ作動電流において「より明るい」半導体層列を有するチップの場合と同じ明るさを実現するために、「より明るい」半導体層列を有するチップに比べて電流通過領域はより小さく実現される。
【００２６】
念のために指摘しておくが、「明るさ」はここでは可視光線を放出する半導体層列にのみ係っているのではなく、赤外線および／または紫外線を放出する半導体層列にも係っている。つまり本発明は可視光線を放出する半導体チップに限定されておらず、赤外線放出半導体チップ並びに紫外線放出半導体チップにも関連している。
【００２７】
有利な形態において、特別有利には電流阻止層として実現されている電流阻止領域は窒化シリコンを含んでいる。電流阻止領域は種々異なっている方法によって、例えばスパッタリング、蒸着またはＣＶＤ法を用いて被着されることができる。
【００２８】
電流阻止領域は有利には、半導体層列に被着されている、切り欠きを有する電気的に絶縁性の層を含んでおりかつ接続領域は該切り欠き内で半導体層列に被着されている。
【００２９】
電流阻止領域における切り欠きは例えば、電気的なアイソレーション層を被着した後でエッチングまたはバックスパッタリングのような従来の方法によって形成することができる。切り欠きはアイソレーション層の被着の際に既に、リソグラフィーメソッドを用いて形成されるようにすることもできる。コンタクト層の例えば従来の被着によってコンタクト層は切り欠きも充填し、従ってコンタクト層は半導体層列と物理的に接触している。形成されるべき切り欠きの領域に既に、明るさ調整設定層、例えば吸収性の明るさ調整設定層がアイソレーション層の下方に存在しているのであれば、この層も場合によっては切り欠きの領域において半導体層列から除去することができる。
【００３０】
本発明の別の有利な形態では電流阻止領域は、活性層と接続領域との間に配置されている、半導体層列の電気的に絶縁性の領域である。この場合有利には、電流阻止領域は半導体層列のプロトン植え込み領域であってよくかつ電流通過領域は電流阻止領域より僅かなプロトン濃度を有する半導体層列の領域であってよい。
【００３１】
有利には、半導体層列における横方向の導電性は、半導体チップの作動中、接続領域の下方において半導体層列に注入される電流が実質的に接続領域および半導体層列の重なり領域に制限された状態に留まる程度に僅かである。
【００３２】
このことは、接続領域を介する電流注入による接続領域の下方でに放射生成が結果的に半導体チップの所望の明るさ低減を実現するのに非常に貢献する。
【００３３】
本発明のチップ構造は、ＩｎＧａＡｌＰをベースとしている半導体層列を有する半導体チップに適している。
【００３４】
ＩｎＧａＡｌＰをベースとしている放射放出および／または放射検出チップのグループにはここでは殊に次のチップが当てはまる：通例、種々異なっている個別層から成る層列を有しているエピタキシャル製造される半導体層列が、０≦ｘ≦１，０≦ｙ≦１およびｘ＋ｙ≦１を有するＩＩＩ-Ｖ化合物半導体材料系ＩｎｘＡｌｙＧａ１-ｘ-ｙＰから成る材料を有している少なくとも１つの個別層を含んでいるそういったチップである。半導体層列は例えば、従来のｐｎ接合、ダブルヘテロ構造、単一量子井戸構造（ＳＱＷ構造）または多重量子井戸構造（ＭＱＷ構造）を有していることができる。この種の構造は当業者には公知でありかつそれ故にここで詳しく説明しない。基本的に、本発明の半導体チップは、放射放出および／または放射検出チップに対して使用することができるいずれもの半導体材料をベースとすることができる。
【００３５】
本発明の有利な形態において、アイソレーション層が電流注入領域と半導体層列との間に少なくとも部分的に配置されている。この変形形態によって、接続領域の外側に注入される、作動電流の割合を低減することができる。
【００３６】
有利には、本発明の枠内において、唯一の層が不活性層、電流阻止領域およびアイソレーション層の機能を部分的にまたは完全に有していることができる。
【００３７】
本発明によれば、目標値より上または下にある放射出力を有する半導体層列において、電流通過領域および電流阻止領域の大きさおよび位置は次のように選択することができる：半導体チップの放射放出が前以て決められた目標領域内に来るように、半導体チップの作動電流がその分だけ接続領域の下方に注入されかつ結果的に接続領域において半導体チップに生成される放射が相応に吸収されるようにである。
【００３８】
明るさ調整設定層は、電流阻止領域および電流通過領域を有する部分絶縁性の明るさ調整設定層ではなくて択一選択的に、接続領域と活性層との間に配置されている連続的な導電層を用いて実現することができるが、ここでの導電層の電気抵抗が半導体層列の明るさに依存して調整設定される。この場合明るさ調整設定層の部分絶縁性の領域は、この形式の明るさ調整設定層のその他の領域に比べて高められている電気的抵抗を有するこの形式の明るさ調整設定層の領域として見ることもできる。
【００３９】
半導体チップに過剰に生成される放射の一部を引き続く明るさ調整設定のためにシェーディングにより「マスクアウト」する付加的なまたは択一的な可能性は、接続領域と電流注入領域との間の接続ウェブの幅を拡げることにある。このことはそれだけで、申し分ない明るさ制御を実現する可能性を表しているが、上で述べた技術的な手段に対して付加的に使用することもできる。
【００４０】
放射放出半導体チップの明るさを調整設定するための本発明の方法では、ウェハの放射放出半導体層列の放射放出特性の測定後のプロセス期間に明るさ調整設定層がウェハの放射出力結合面に被着される。
【００４１】
有利には、明るさ調整設定層は吸収性の明るさ調整設定層または部分絶縁性の明るさ調整設定層として実現されている。
【００４２】
特別有利には、明るさ調整設定層は吸収性の明るさ調整設定層として実現されておりかつ付加的に、部分絶縁性の明るさ調整設定層がウェハの放射出力結合面に被着される。
【００４３】
本発明の半導体チップを作製するための方法の第１の実施例では、活性層を有する半導体層列を基板に作製した後または作製する期間に、半導体層列の明るさが測定される。次いで、測定結果に基づいて、吸収性の明るさ調整設定層および必要に応じて別の、例えば部分絶縁性の明るさ調整設定層の適当なジオメトリーが割り出されかつこのまたはこれら明るさ調整設定層が半導体層列に相応に実現される。次いで、コンタクト層が接続領域および場合によっては電流注入領域と一緒に実現される。吸収性の明るさ調整設定層に対して有利には更に、適当な厚さが割り出される。
【００４４】
本発明の半導体チップを作製するための方法の第２の実施例では、活性層を有する半導体層列を基板に作製した後または作製する期間に、半導体層列の明るさが測定される。次いで、測定結果に基づいて、部分絶縁性の明るさ調整設定層の適当なジオメトリーが割り出されかつ部分絶縁性の明るさ調整設定層が半導体層列に相応に実現される。次いで、コンタクト層が接続領域および電流注入領域と一緒に実現される。
【００４５】
本発明の有利な形態では、半導体層列の測定および電流通過領域に対する切り欠きを有する電流阻止領域としての電気的に絶縁性の層の実現後に、コンタクト層が被着されかつその際に該切り欠きにコンタクト層材料が少なくとも部分的に充填される。
【００４６】
本発明の別の有利な形態において、半導体層列の測定後、電流通過領域および電流阻止領域は半導体層列の表面近傍の領域の異なっているドーピングによって生成される。
【００４７】
電流阻止領域および電流通過領域がどの個所に存在しているかに無関係に、コンタクト層の形状および大きさはいつも変わらず維持されるようにすることができる。それ故に半導体チップの平面でのストラクチャは有利には実質的に変わらず維持することができ、このことはダイ・ボンダーのような自動製作機における自動的な画像認識に対して、かつ測定装置に対して特別有利ということになる。
【００４８】
本発明の基本的な原理は、放射放出半導体チップの明るさを、有利にはウェハの放射放出半導体層列の放射放出特性の測定後の半導体チップの作製期間に、１つまたは複数の明るさ調整設定層、例えば吸収性および／または部分絶縁性の明るさ調整設定層をウェハの放射出力結合面に被着することによって調整設定することである。
【００４９】
別の利点、有利な実施例および発展形態は以下の図１，図２Ａ，図２Ｂ、図３Ａ〜図３Ｄ、図４Ａ〜図４Ｄ、図５および図６と関連した説明から明らかにしたい。
【図面の簡単な説明】
【００５０】
【図１】第１の実施例の半導体チップの平面略図
【図２Ａ】第１の実施例の断面の第１実施形態の略図
【図２Ｂ】第１の実施例の断面の第２実施形態の略図
【図３Ａ】第１の実施例の実施形態の平面略図
【図３Ｂ】第１の実施例の実施形態の平面略図
【図３Ｃ】第１の実施例の実施形態の平面略図
【図３Ｄ】第１の実施例の実施形態の平面略図
【図４Ａ】第１の実施例の４つの別の実施形態の平面の略図
【図４Ｂ】第１の実施例の４つの別の実施形態の平面の略図
【図４Ｃ】第１の実施例の４つの別の実施形態の平面の略図
【図４Ｄ】第１の実施例の４つの別の実施形態の平面の略図
【図５】第２の実施例の断面の略図
【図６】第３の実施例の断面の略図
【実施例】
【００５１】
次に本発明を図示の実施例に付き図面を用いて詳細に説明する。
【００５２】
種々の実施例において、同じまたは同じ作用をする構成部分はそれぞれ同じように示されておりかつ同じ参照番号が付されている。図示の層厚は実寸通りに受け取ることはできない。むしろこれらはよりよく理解するために誇張して厚めに示されておりかつ実際の厚さの相互比によって示されてはいない。
【００５３】
図１および図２Ａないし図１および図２Ｂにおいて２つの実施形態に基づいて示されているような実施例は、ＩｎＧａＡｌＰベースド半導体層列３を有する放射放出半導体チップ１である。この半導体層列は電磁ビームを生成する活性層２を有している。この活性層２は個別半導体層から成っているかまたは複数の半導体層を有していることができる。これらの半導体層は例えば多重量子井戸構造を形成している。
【００５４】
半導体層列３の上に、接続領域４および電流注入領域５を有するコンタクト層７が被着されている。接続領域４は、電流注入領域５である方形のフレームの真ん中に配置されている円形のボンディングパッドである。接続領域４も電流注入領域５も必要に応じて別の幾何学形状を有することができる。
【００５５】
半導体層列３の上には図２Ａの実施形態によれば、吸収性の明るさ調整設定層１２が配置されている。この層の放射透過度を介して半導体チップ１の作製プロセスの期間にその明るさが調整設定される。吸収性の明るさ調整設定層１２はこの実施例では６ｎｍの厚さでありかつ実質的にチタンを含んでいるかまたは純然たるチタン層である。半導体チップの作動中、活性層で生成される放射の一部がチタン層において吸収される。これにより、エピタキシーおよびドーピングプロセスに基づいて目標明るさを上回ることになる、半導体チップ１の明るさが低減される。どの程度の明るさを低減しようとするか次第で、チタン層の層厚を整合することができる。
【００５６】
吸収性の明るさ調整設定層に対する材料として、Ｔｉに代わって、白金、金、ＡｕＧｅ、ＡｕＺｎ、ＡｕＢｅ、ＴｉＷ（Ｎ）または適当な金属または適当な合金を用いることができる。半導体チップの吸収されるべき放射がいずれの波長領域にあるか次第で、吸収性の明るさ調整設定層に対して別の材料も使用することができる。このことは殊に、可視光線の外側にある波長領域においても当てはまる。
【００５７】
吸収性の明るさ調整設定層上および、必要に応じて放射出力結合面１０上にも、例えば窒化シリコンを含んでいる不活性層１３が配置されていてよい。しかし不活性層１３は、例えば半導体テクノロジーにおいて従来より使用されている不活性化材料のような別の材料を有していてもよい。
【００５８】
この形式の半導体チップの作製のための好適な方法では、ウェハに半導体層列をエピタキシャル成長させた後、この半導体層列に、例えばチタンから成る半透明な金属層の形の吸収性の明るさ調整設定層が被着される。次いで、この調整設定層に、例えば窒化シリコンカバーの形の不活性層が被着される。この不活性層は電流注入領域に対するコンタクト個所に吸収性の明るさ調整設定層を含めて半導体層列まで開放される。これに基づいて電気的なコンタクト層の堆積（例えばＡｕＺｎ，ＺｉＷ（Ｎ），Ａｌ）が行われかつウェハは通例のように引き続き処理されていく。
【００５９】
電気的に絶縁性の不活性層１３がこの実施形態では接続領域４の下方にあることで更に、電流が主として例えばフレーム形状の電流注入領域５において活性層２に注入されることが可能になる。不活性層１３により、放射不透過な接続領域４の下方に作動中、接続領域４によって大部分が吸収されることになる大量の放射が生成されることが妨げられる。しかし不活性層１３は接続領域の下方で別のジオメトリーにおいて配置されていてもよい。例えば、リング形状、円形状または別の有利なジオメトリーが考えられる。不活性層は、とりわけ、吸収性の明るさ調整設定層を保護するおよび／または所定の領域への電流注入を妨げるために、半導体チップ上に接続領域を越えて延在していてもよい。
【００６０】
有利な発展形態において、接続領域４と半導体層列３との間に部分絶縁性の明るさ調整設定層６が配置されている。この層は、接続領域の下方中央に位置決めされている電流通過領域６１および電流通過領域６１をリング形状に取り囲んでいる電流阻止領域６２から組み合わされて成っている。
【００６１】
電流通過領域６１および電流阻止領域６２を有する部分絶縁性の明るさ調整設定層６は場合によっては、吸収性の明るさ調整設定層１２および不活性層１３に対して付加的に設けられているようにすることができる。これは図１のストラクチャの１実施形態として図２Ａに断面で示されている。有利には個別層、例えばアイソレーション層９は、同時に電流阻止領域６２および不活性層１３として実現されているので、場合によっては不活性層１３を省略することができる。
【００６２】
所望される明るさ低減のために、吸収性の明るさ調整設定層１２も省略することができる。この形式のストラクチャは図１で平面で示されているストラクチャの第２実施形態の断面として図２Ｂに示されている。図２Ｂのストラクチャは不活性層１３が存在していない点および吸収性の明るさ調整設定層１２が存在していない点を除けば図２Ａの実施形態のストラクチャに実質的に相応している。
【００６３】
電流阻止領域６２は例えば窒化シリコン層であってよい。しかし電流阻止領域６２は半導体テクノロジーにおいて従来より使用されている別の電気的に絶縁性の材料から作製されるようにすることもできる。半導体チップの作動中、電流は専ら、電流注入領域５を介してかつ電流通過領域６２を通って半導体層列３および結果的に活性層２に注入される。有利には、電気的に絶縁性のアイソレーション層９は電流阻止領域として実現されておりかつ特別有利には切り欠きを有している。
【００６４】
明るさ調整設定層６の電流通過領域６１を介する電流注入のために、前以て決められている作動電流の一部が活性層２に放射を生成し、それは大部分が半導体チップから出力結合されずに、接続領域によって吸収されるということになる。電流通過領域６１の大きさを介して、出力結合されない放射量を調整設定することができる。作動電流が一定に保持されている場合、電流注入領域５を介して注入される電流、ひいてはこの電流によって活性層２に生成される、半導体チップから出力結合される放射が相応の範囲で低減される。
【００６５】
十分な明るさ低減が必要である場合、電流阻止領域は少なくとも部分的に、電流注入領域５と活性層２との間にも配置されていてよい。その場合作動電流は例えば、大部分がまたは全体的に、接続領域４を介して活性層２に注入されるようにすることができる。
【００６６】
電流阻止領域６２がどの場所に存在しているかに無関係に、コンタクト層７の形状および大きさは変えずにおくことができる。それ故に半導体チップ１は平面的には実質的に同じに留まり、ずっと上に既に説明したように、このことは、ダイ・ボンダーのような種々様々な自動製造機械における自動画像認識のためおよび測定装置のために有利である。
【００６７】
図３Ａないし図３Ｄに示されている半導体チップの４つの変形形態は図１および図２Ａないし図１および図２Ｂとの関連において上に説明した実施例に比べて、種々異なっている大きさの電流通過孔６１を有している。電流通過領域６１の大きさは図３Ａの実施形態から図３Ｄの実施形態にかけて順に大きくなっている。すべての４つの実施形態の半導体層列が同じ放射特性を有しかつすべて４つの実施形態を同じ作動電流で作動させるとすれば、半導体チップの明るさは図３Ａ）の実施形態から図３Ｄ）の実施形態にかけて順に低下する。というのは、図３Ａ）から図３Ｄ）まで、作動電流のますます大きくなっていく成分が接続領域４の下に注入されるからである。半導体層列３の横方向導電性に基づいて、電流通過領域６１の下方で電流の拡幅が生じることになる。それ故に、接続領域４の下方に注入された電流は部分的に、放射の出力結合に役立つことになる。しかし電流通過領域を介する電流注入の個所が接続領域４によって被覆されていない、放射出力結合面１０から離れていればいるほど、接続領域４の下方において発生される放射が放射放出に係わってくる可能性はますます少なくなる。従って、図３Ａ）ないし図３Ｄ）に示されている電流通過領域６１において図３Ａ）ないし図３Ｄ）の順序において一方において増大する面積のためにより多くの電流が注入され、他方において放射出力結合面１０にますます近付いていくために、接続領域４の下方において生成される放射のますます大きな成分が出力結合される。これら２つの相反する効果のいずれが支配的であるかは専ら、半導体層列３の電流拡幅特性に依存している。電流通過領域６１を用いた効果的な明るさの低減のために、図３Ｄ）の実施形態の場合にも、接続領域４の下方に注入される電流のほんの僅かしか、チップから出力結合され、ひいては半導体チップ１の明るさに貢献することになる放射を生成することができない。確かに、例えば電流注入領域５の下方での電流密度の低減のような一層良好な電流拡幅を要求する別の理由があることもある。特別な要求に応じて、部分絶縁性の明るさ調整設定層が整合されなければならない。殊に、同一の層が不活性層１３、電流阻止領域６２およびアイソレーション層９の機能を全部または部分的に持っているようにすることができる。
【００６８】
図４Ａ）ないし図４Ｄ）の半導体チップの４つの変形形態では、部分絶縁性の明るさ調整設定層６の電流阻止領域６２は電流注入領域５の下方まで伸ばされているので、半導体層列３への電流注入は専ら、コンタクト層７の接続領域４の下方の。部分絶縁性の明るさ調整設定層６の電流通過領域６１を介して行うことができる。図４Ｂ）の半導体チップ１の明るさは実質的に、半導体層列に直接、ボンディングパッドだけを有している半導体チップ１の明るさに相応している。図４Ａ）の半導体チップ１では、電流通過領域６１はリング形状に実現されておりかつ接続領域４の下方に配置されている。この種の半導体チップ１は半導体層列を同じとした場合図４Ｂ）の変形形態の半導体チップより明るい。というのは、接続領域４の縁部、従って半導体チップの放射出力結合面１０の近傍により多くの電流が注入されるからである。図４Ｃの実施形態は接続領域４の下方に真ん中の第１の電流通過領域６１１とこれをリング形式の取り囲むように延在している第２の電流通過領域６１２とを有している。図４Ｄ）の変形形態は接続領域４の下方に比較的小さな真ん中の電流通過領域６１しか有していない。図４Ｃ）および図４Ｄ）の半導体チップの明るさは、半導体層列がこれまで説明した変形形態と同じであるとすれば、図４Ａ）および図４Ｂ）の半導体チップの明るさより僅かである。というのは、半導体層列への電流注入、ひいては半導体層列における放射生成は大部分が、放射結合面１０とは比較的遠く離れて行われるからである。
【００６９】
図５に示されているように、第２の実施例において、上で説明した実施例および電流阻止領域６２の種々の形態に対して択一選択的に、活性層と接続領域４との間に配置されている、半導体層列の電気的に絶縁性の領域が存在している。この場合有利には、電流阻止領域は半導体層列のプロトン植え込み領域でありかつ電流通過領域はこれより僅かなプロトン濃度を有する半導体層列の領域であってよい。明るさ調整設定層６の、平面における基本的に２次元のジオメトリーは上で説明した実施例およびその実施／変形形態に対応して選択されていてよい。
【００７０】
図６の第３の実施例において、明るさ調整設定層は電流阻止領域および電流通過領域を有する部分絶縁性ではなくて、接続領域４と活性層２との間に配置されている連続している導電性層１９を用いて実現されている。この導電性層の電気的な抵抗は半導体層列３の所望の明るさに依存して調整設定される。この場合明るさ調整設定層の部分絶縁性の領域は、上に述べた明るさ調整設定層の別の領域に比べて高められた電気的な抵抗を有する、上に述べた明るさ調整設定層の領域と見なすこともできる。
【００７１】
更に別の実施例において、上で説明した、明るさ調整設定のための明るさ調整設定手段に対して付加的にまたは択一的に、接続領域４と電流注入領域５との間の接続ウェブが拡幅されている。
【００７２】
本発明の方法では、活性層２を有する半導体層列３を基板に作製した後または作製期間に、半導体層列３の明るさが測定される。次いで、測定結果に基づいて、吸収性の明るさ調整設定層１２および／または部分絶縁性の明るさ調整設定層６の適当な厚さおよび／またはジオメトリーが求められかつ明るさ調整設定層が相応に半導体層列３上に形成される。次いで、コンタクト層７が接続領域４と、導電性のウェブを介して接続領域４に電気的に接続されている電流注入領域５と一緒に形成される。このために、半導体層列３の測定および電流通過領域６１に対する切り欠きを有する電流阻止領域６２としての電気的に絶縁性の層の形成後に、コンタクト層７が被着されかつその際に切り欠きに少なくとも部分的にコンタクト層材料が充填される。択一的に、半導体層列３の測定後電流通過領域６１および電流阻止領域６２を、半導体層列３の表面近傍の領域の種々異なっているドーピングにとって生成しかつ次いでコンタクト層７を被着することができる。
【００７３】
本発明は勿論、具体的に説明した実施例に制限されず、本発明の基本的な構成要件を有している装置および方法全体に及んでいる。殊に、種々異なっているジオメトリーおよび種々異なっている構成の放射放出半導体チップが使用可能である。更に、半導体層列３は例えばＧａＮベースドまたはＧａＡｓベースド半導体材料のような種々異なっている材料系から構成されていてよい。
【００７４】
本発明は実施例に基づいた説明によって制限されていない。むしろ本発明は、特許請求の範囲または実施例に構成要件または組み合わせがそれ自体明確に示されていないとしても、殊に特許請求の範囲における構成要件のそれぞれの組み合わせを含んでいるものであれば、どんな新しい構成要件も構成要件のどんな組み合わせも含むものである。
【符号の説明】
【００７５】
１  半導体チップ
２  活性層
３  半導体層列
４  接続領域
５  電流注入領域
６  部分絶縁性の明るさ調整設定層
６１，６１１，６１２  電流通過領域ないし電流通過孔
６２  電流阻止領域
７  コンタクト層
９  アイソレーション層
１０  放射出力結合面
１２  吸収性の明るさ調整設定層
１３  不活性層
１９  導電性層
【図１】
0005455879.tif 000002
【図２Ａ】
0005455879.tif 000003
【図２Ｂ】
0005455879.tif 000004
【図３Ａ】
0005455879.tif 000005
【図３Ｂ】
0005455879.tif 000006
【図３Ｃ】
0005455879.tif 000007
【図３Ｄ】
0005455879.tif 000008
【図４Ａ】
0005455879.tif 000009
【図４Ｂ】
0005455879.tif 000010
【図４Ｃ】
0005455879.tif 000011
【図４Ｄ】
0005455879.tif 000012
【図５】
0005455879.tif 000013
【図６】
0005455879.tif 000014